(57)【要約】      （修正有）【課題】人体に安全でかつ、ヌメリなどの汚れ落としが容易な排水口目皿／バスケットを提供する。【解決手段】排水口バスケットの容器本体１は、４−メチル−１−ペンテン系重合体を含む樹脂組成物（Ａ）であり、４−メチル−１−ペンテンから導かれる構成単位が８０〜１００モル％を有する。さらに抗菌剤や顔料を適宜含ませてもよい。こうすることで、人体に安全でかつ、ヌメリなどの汚れ落としが容易となる。目皿本体１には適切な小孔２を設ける。必要ならば、利便性を向上させるため、取手を取り付けることもできる。【選択図】図２
2014080790.tif 000002
【特許請求の範囲】
【請求項１】
排水口目皿／バスケットの容器本体が、４−メチル−１−ペンテン系重合体を含む樹脂組成物（Ａ）であることを特徴とする排水口目皿／バスケット。
【請求項２】
前記４−メチル−１−ペンテン系重合体が、４−メチル−１−ペンテンから導かれる構成単位を８０〜１００モル％有することを特徴とする請求項１に記載の排水口目皿／バスケット。
【請求項３】
前記４−メチル−１−ペンテン系重合体が、４−メチル−１−ペンテンから導かれる構成単位を８０〜１００モル％と、エチレンおよび４−メチル−１−ペンテン以外の炭素原子数３〜２０のα−オレフィンから導かれる構成単位を０〜２０モル％有することを特徴とする請求項２に記載の排水口目皿／バスケット。
【請求項４】
前記４−メチル−１−ペンテン系重合体が、４−メチル−１−ペンテンから導かれる構成単位を８０〜９９．９モル％と、エチレンおよび４−メチル−１−ペンテン以外の炭素原子数３〜２０のα−オレフィンから導かれる構成単位を０．１〜２０モル％有する４−メチル−１−ペンテン共重合体であることを特徴とする請求項３に記載の排水口目皿／バスケット。
【請求項５】
前記４−メチル−１−ペンテン系重合体を９０〜１００重量％（樹脂組成物（Ａ）全体を１００重量％とする）含むことを特徴とする請求項１〜４のいずれか１項に記載の排水口目皿／バスケット。
【請求項６】
前記樹脂組成物（Ａ）に、抗菌剤を０．１〜３．０重量％含むことを特徴とする請求項５に記載の排水口目皿／バスケット。
【請求項７】
前記樹脂組成物（Ａ）に、顔料を０．１〜３．０重量％含むことを特徴とする請求項５〜６いずれか１項に記載の排水口目皿／バスケット。
【請求項８】
前記樹脂組成物（Ａ）に、各種添加剤を０．１〜３０重量％含むことを特徴とする請求項５〜７いずれかに記載の排水口目皿／バスケット。
【請求項９】
請求項１〜８いずれか１項に記載の排水口目皿が２つ以上積層されている排水口バスケット。
【請求項１０】
請求項１〜８いずれか１項に記載の排水口目皿であって、かつ、ほぼ同径の排水口目皿が２つ以上積層されている排水口バスケット。
【請求項１１】
請求項１〜８いずれか１項に記載の排水口目皿であって、かつ、径の異なる排水口目皿が２つ以上積層されている排水口バスケット。
【発明の詳細な説明】
【技術分野】
【０００１】
本発明は、容器本体が、４−メチル−１−ペンテン系重合体を含む樹脂組成物で構成される排水口目皿およびバスケットに関する。
【背景技術】
【０００２】
台所の流しの排水口には、排水管が詰まることを防ぐために、網目状の目皿ないしバスケットが設置されていることが一般的である。かかる排水口目皿／バスケットには、野菜などの切りくずなどの生ゴミが滞留するため、排水口目皿／バスケットを頻繁に取り外し、清掃しないと粘着性物質、いわゆるヌメリ（もしくは水ヌメリ）が発生する。
【０００３】
このヌメリは、食材、界面活性剤などを栄養源として微生物が分泌する細胞外多糖から形成されるバイオフィルムと呼ばれる菌膜であるため、ヌメリの発生自体を根絶することは難しい。さらに、ヌメリはタワシやブラシなどで擦っても落ちにくく、塩素系殺菌剤などを使用する場合には、一定の成果は得られるものの、人体への影響が強く懸念されるため、洗浄作業時に換気をする必要があり、ヌメリ取り作業は、負担が大きく主婦を長年悩ませ続けている。
【０００４】
ヌメリ取り作業の負担軽減を図る方策として、塩素化イソシアヌル酸系化合物や過酸化物系化合物、殺菌剤の改良（特許文献１〜３など）、ヌメリ取りフィルターの設置（特許文献４）、排水装置自体の構造的改良（特許文献５など）などさまざまな視点から提案されている。これらの方策を組み合わせて実施することで、作業負担はある程度は軽減されるものの、いまだ改善が強く求められている。
【先行技術文献】
【特許文献】
【０００５】
【特許文献１】特開２００９−２０３１７８号公報
【特許文献２】特開平１１−２９７９７号公報
【特許文献３】特開平１１−１５８０１６号公報
【特許文献４】特開２００４−３３２５１２号公報
【特許文献５】特開平９−２７９６５４号公報
【発明の概要】
【発明が解決しようとする課題】
【０００６】
本発明は、人体に安全であり、かつヌメリなどの汚れ落としが容易な排水口目皿／バスケットの提供を目的とする。
【課題を解決するための手段】
【０００７】
本発明者は、上記課題を解決すべく、鋭意検討の結果、４−メチル−１−ペンテンを主な構成単位とする４−メチル−１−ペンテン系重合体を容器本体の素材に用いることで、人体に安全であり、かつヌメリなどの汚れ落としが容易な排水口目皿／バスケットが得られることを見出した。さらに本発明の排水口目皿／バスケットは、耐薬品性にも優れるため、洗剤や殺菌剤の使用にも制限が少なく、取り扱いにも優れている利点も有することを見出した。
【０００８】
すなわち、本発明の概要は以下の通りである。
〔１〕排水口目皿／バスケットの容器本体が、４−メチル−１−ペンテン系重合体を含む樹脂組成物（Ａ）であることを特徴とする排水口目皿／バスケット。
〔２〕前記４−メチル−１−ペンテン系重合体が、４−メチル−１−ペンテンから導かれる構成単位を８０〜１００モル％有する〔１〕の排水口目皿／バスケット。
〔３〕前記４−メチル−１−ペンテン系重合体が、４−メチル−１−ペンテンから導かれる構成単位を８０〜１００モル％と、エチレンおよび４−メチル−１−ペンテン以外の炭素原子数３〜２０のα−オレフィンから導かれる構成単位を０〜２０モル％有する〔２〕の排水口目皿／バスケット。
〔４〕前記４−メチル−１−ペンテン系重合体が、４−メチル−１−ペンテンから導かれる構成単位を８０〜９９．９モル％と、エチレンおよび４−メチル−１−ペンテン以外の炭素原子数３〜２０のα−オレフィンから導かれる構成単位を０．１〜２０モル％有する４−メチル−１−ペンテン共重合体である〔３〕の排水口目皿／バスケット。
〔５〕前記４−メチル−１−ペンテン系重合体を９０〜１００重量％（樹脂組成物全体を１００重量％とする）含む〔１〕〜〔４〕のいずれかの排水口目皿／バスケット。
〔６〕前記樹脂組成物（Ａ）に、抗菌剤を０．１〜３．０重量％含む〔５〕の排水口目皿／バスケット。
〔７〕前記樹脂組成物（Ａ）に、顔料を０．１〜３．０重量％含む〔５〕または〔６〕の排水口バスケット。
〔８〕前記樹脂組成物（Ａ）に、各種添加剤が０．１〜３０重量％含む〔５〕〜〔７〕のいずれかの排水口目皿／バスケット。
〔９〕〔１〕〜〔８〕いずれかの排水口目皿が２つ以上積層されている排水口バスケット。
〔１０〕〔１〕〜〔９〕いずれかの排水口目皿であって、かつ、ほぼ同径の排水口目皿が２つ以上積層されている排水口バスケット。
〔１１〕〔１〕〜〔９〕いずれかの排水口目皿であって、かつ、径の異なる排水口目皿が２つ以上積層されている排水口バスケット。
【発明の効果】
【０００９】
本発明の排水口目皿／バスケットは、容器本体が４−メチル−１−ペンテン系重合体を含む樹脂組成物からなり、人体に安全であり、かつヌメリなどの汚れ落としが容易であるという効果を有する。また耐薬品性にも優れ、錆びないという効果も有する。
【００１０】
そのため、本発明の４−メチル−１−ペンテン系重合体を含む樹脂成物は、特に台所の流しの排水口目皿および風呂場の排水口目皿などの生活用品に好適に使用することができる。
【図面の簡単な説明】
【００１１】
【図１】本発明の排水口目皿の一態様である。
【図２】本発明の排水口目皿の別の一態様である。
【図３】本発明の排水口目皿の別の一態様である。
【図４】本発明の排水口目皿の一態様である。
【図５】本発明の排水口バスケットの別の一態様である。
【図６】本発明の排水口バスケットの別の一態様である。
【図７】本発明の排水口バスケットの別の一態様である。
【発明を実施するための形態】
【００１２】
以下、本発明を詳述する。
【００１３】
本願における排水口目皿／バスケットとは、台所の流しなどで、排水管詰まりを防ぐために、水流を極力阻害せずに生ゴミなどのみを排水口の入口付近で止めておく機能を発揮せしめるために用いられる器具のことをいう。該器具のうち、比較的浅底（高さ方向が相対的に短い構造）のものを「排水口目皿」、比較的深底（高さ方向が相対的に長い構造）のものを「排水口バスケット」と大別して記載している。なお、本願において、２つ以上の排水口目皿を積層させたものは、全体として高さ方向が相対的に長い構造になる（例えば図６〜図７の実施態様）が、便宜上、かかる実施態様も「排水口バスケット」と記載する。
【００１４】
また、本願における排水口目皿／バスケットの「容器本体」とは、排水口目皿／バスケットを排水口に適切に設置・固定されるために、排水口の形状に依拠して決定される外形構造部分（図１〜図７における１に相当）のことを表す。排水口が円形であることが一般的であるため、容器本体も上から見た場合（排水口に設置して、排水口を覗き込んだときに見える外形）、円形の外観を有することが多い。なお、水流を極力阻害せずに生ゴミなどを止めておく底部や側面部は多孔構造や網目構造を有していることが多いが、当該底部や側面部は容器本体と同じ樹脂組成物であってもよいし、他の樹脂や金属（金属メッシュ）で構成されていてもよい。また、排水口目皿／バスケットを排水口から取り出しやすくさせるために、取手を取り付けてもよい。
〔４−メチル−１−ペンテン系重合体〕
本発明で用いられる４−メチル−１−ペンテン系重合体は、チーグラー・ナッタ触媒やメタロセン触媒などの公知のオレフィン重合用触媒の存在下で、４−メチル−１−ペンテンを含むモノマーを重合することにより製造される。
【００１５】
４−メチル−１−ペンテン系重合体は、例えば、４−メチル−１−ペンテンの単独重合体、あるいは４−メチル−１−ペンテンと他のオレフィンとの共重合体が挙げられ、本発明の効果を奏する限り、そのいずれの意味も含む。
【００１６】
前記４−メチル−１−ペンテンと共重合してもよい他のオレフィンとしては、エチレンおよび４−メチル−１−ペンテンを除く炭素原子数３〜２０のα−オレフィンが挙げられる。該α−オレフィンとして具体的には、プロピレン、１−ブテン、１−ペンテン、３−メチル−１−ブテン、１−ヘキセン、３−メチル−１−ペンテン、３−エチル−１−ペンテン、４，４−ジメチル−１−ペンテン、４−メチル−１−ヘキセン、４，４−ジメチル−１−ヘキセン、４−エチル−１−ヘキセン、３−エチル−１−ヘキセン、１−オクテン、１−デセン、１−ドデセン、１−テトラデセン、１−ヘキサデセン、１−オクタデセンおよび１−エイコセンなどが挙げられる。これらのうち好ましくは、４−メチル−１−ペンテンを除く炭素原子数６〜２０のα−オレフィンであり、さらに好ましくは炭素原子数８〜２０のα−オレフィンである。これらのα−オレフィンは、１種単独または２種以上組み合わせて用いることができる。
【００１７】
本発明において４−メチル−１−ペンテン系重合体は、４−メチル−１−ペンテンから導かれる構成単位を８０〜１００モル％有することが好ましく、エチレンおよび４−メチル−１−ペンテンを除く炭素原子数３〜２０のα−オレフィンを０〜２０モル％有することが好ましい。
【００１８】
４−メチル−１−ペンテン系重合体が共重合体である場合、４−メチル−１−ペンテンから導かれる構成単位が８０〜９９．９モル％であり、エチレンおよび４−メチル−１−ペンテンを除く炭素原子数３〜２０のα−オレフィンが０．１〜２０モル％であることが好ましい。
【００１９】
さらに、４−メチル−１−ペンテン系重合体が共重合体である場合、共重合体を構成する４−メチル−１−ペンテンに由来する構成単位の量は、通常９０モル％以上、好ましくは９５モル％以上である。
【００２０】
本発明で用いられる４−メチル−１−ペンテン系重合体は、好ましくは、下記要件（ｉ）および（ｉｉ）を満たす。
【００２１】
（ｉ）メルトフローレート（ＭＦＲ；ＡＳＴＭ  Ｄ１２３８、２６０℃、５ｋｇｆ）が、通常１〜５００ｇ／１０ｍｉｎ、好ましくは２〜１００ｇ／１０ｍｉｎ、より好ましくは３〜３０ｇ／１０ｍｉｎである。ＭＦＲが上記範囲にあると、成型時の流動性の点で好ましい。
【００２２】
（ｉｉ）融点（Ｔｍ）が、通常１８０〜２５０℃、好ましくは２００〜２４５℃、より好ましくは２１０〜２４０℃、さらに好ましくは２２０〜２４０℃である。融点が１８０℃未満であると、当該４−メチル−１−ペンテン系重合体を含む樹脂組成物を用いて得られる成形体の強度が低下するおそれがあり、また、融点が２５０℃を越える場合、当該４−メチル−１−ペンテン系重合体を含む樹脂組成物を用いて得られる成形体の衝撃強度および靭性が低下する場合がある。
【００２３】
なお、融点は、示差走査熱量計（ＤＳＣ）を用いて、たとえば、次のように測定される。試料３〜７ｍｇをアルミニウムパン中に密封し、室温から１０℃／分で２８０℃まで加熱し、その試料を、完全融解させるために３００℃で５分間保持する。次いで１０℃／分で−５０℃まで冷却し、−５０℃で５分間置いた後、その試料を１０℃／分で３００℃まで再度加熱する。この２度目の加熱試験でのピーク温度を、融点（Ｔｍ）として採用する。
【００２４】
本発明にかかる４−メチル−１−ペンテン系重合体の製造は、４−メチル−１−ペンテン系重合体を構成するモノマーに加えて、遷移金属触媒成分および共触媒成分を含む重合触媒を重合反応器に供給する方法により行われる。
【００２５】
４−メチル−１−ペンテン系重合体を構成するモノマーの重合は、溶液重合、懸濁重合、バルク重合法などの液相重合法、気相重合法、その他公知の重合方法で行うことができる。また重合を液相重合法で行う場合には、溶媒として不活性炭化水素を用いることもできるし、反応条件下において反応に供する液状のオレフィンを用いることもできる。さらに、本発明において重合は、回分式、半連続式、連続式の何れの方法においても行なうことができる。さらに重合を、反応条件を変えて２段以上に分けて行なうこともできる。
【００２６】
４−メチル−１−ペンテン系重合体の製造方法に用いられる重合触媒を構成する遷移金属触媒成分としては、マグネシウム、チタン、ハロゲンおよび電子供与体からなる固体状チタン触媒や、メタロセン触媒などが挙げられる。このうち、好ましくは固体状チタン触媒が挙げられ、特に好ましくは、特開２００３−１０５０２２号公報に記載されている、不活性炭化水素溶媒に懸濁させたマグネシウム化合物と、電子供与体として複数の原子を間に介してエーテル結合を２以上有する化合物と、液体状態のチタン化合物とを接触させて得られるチタン、マグネシウム、ハロゲンおよび複数のエーテル結合を有する化合物からなるチタン触媒が挙げられる。
【００２７】
不活性炭化水素溶媒としては、ヘキサン、デカンおよびドデカンなどが挙げられる。
【００２８】
電子供与体としては、複数の原子を間に介してエーテル結合を２以上有する化合物である２−イソブチル−２−イソプロピル−１，３−ジメトキシプロパンおよび２−イソペンチル−２−イソプロピル−１，３−ジメトキシプロパンなどが挙げられる。
【００２９】
マグネシウム化合物としては、無水塩化マグネシウムおよびメトキシ塩化マグネシウムなどが挙げられる。
【００３０】
本発明において、固体状チタン触媒は、例えば液相重合法の場合、全液体容積１リットル当りチタン原子に換算して、通常０．０００１〜０．５ミリモル、好ましくは０．０００５〜０．１ミリモルの量で用いられることが好ましい。
【００３１】
また、上記固体状チタン触媒において、ハロゲンおよびチタンの比率（ハロゲン／チタン）は、原子比で、通常２〜１００、好ましくは４〜９０であり、２以上のエーテル結合を含む化合物およびチタンの比率（２以上のエーテル結合を含む化合物／チタン）は、モル比で、通常０．０１〜１００、好ましくは０．２〜１０であり、マグネシウムおよびチタンの比率（マグネシウム／チタン）は原子比で、通常２〜１００、好ましくは４〜５０である。
【００３２】
上記固体状チタン触媒と共に用いられる共触媒成分（有機金属化合物触媒成分）としては、有機アルミニウム化合物が挙げられ、たとえば、ＲａｎＡｌＸ３−ｎで示される有機アルミニウム化合物が挙げられる。
【００３３】
ＲａｎＡｌＸ３−ｎ中、ｎは、１〜３である。Ｒａは、炭素原子数１〜１２の炭化水素基、たとえば、アルキル基、シクロアルキル基およびアリール基であり、具体的には、メチル基、エチル基、ｎ−プロピル基、イソプロピル基、イソブチル基、ペンチル基、ヘキシル基、オクチル基、シクロペンチル基、シクロヘキシル基、フェニル基およびトリル基などであり、ｎが２または３の場合、同一でも異なっていてもよい。Ｘは、ハロゲンまたは水素であり、ｎが２または３の場合、同一でも異なっていてもよい。
【００３４】
ＲａｎＡｌＸ３−ｎで示される有機アルミニウム化合物としては、たとえば、トリメチルアルミニウム、トリエチルアルミニウム、トリイソプロピルアルミニウム、トリイソブチルアルミニウム、トリオクチルアルミニウムおよびトリ２−エチルヘキシルアルミニウムなどのトリアルキルアルミニウム；イソプレニルアルミニウムなどのアルケニルアルミニウム；ジメチルアルミニウムクロリド、ジエチルアルミニウムクロリド、ジイソプロピルアルミニウムクロリド、ジイソブチルアルミニウムクロリドおよびジメチルアルミニウムブロミドなどのジアルキルアルミニウムハライド；メチルアルミニウムセスキクロリド、エチルアルミニウムセスキクロリド、イソプロピルアルミニウムセスキクロリド、ブチルアルミニウムセスキクロリドおよびエチルアルミニウムセスキブロミドなどのアルキルアルミニウムセスキハライド；メチルアルミニウムジクロリド、エチルアルミニウムジクロリド、イソプロピルアルミニウムジクロリドおよびエチルアルミニウムジブロミドなどのアルキルアルミニウムジハライド；ジエチルアルミニウムハイドライドおよびジイソブチルアルミニウムハイドライドなどのアルキルアルミニウムハイドライドなどが挙げられる。
【００３５】
これらのうち、トリエチルアルミニウムおよびトリイソブチルアルミニウムなどのトリアルキルアルミニウムが好ましい。
【００３６】
共触媒成分（有機金属化合物触媒成分）の量は、たとえば、遷移金属触媒成分が固体状チタン触媒である場合には、固体状チタン触媒１ｇ当たり、通常０．１〜１００００００ｇ、好ましくは１００〜１００００００ｇの重合体が生成するような量であればよく、固体状チタン触媒中のチタン原子１モル当たり、通常０．１〜１０００モル、好ましくは約０．５〜５００モル、より好ましくは１〜２００モルの量である。
【００３７】
遷移金属触媒成分は、不活性有機溶媒（好ましくは、飽和脂肪族炭化水素）に懸濁して重合反応器に供給するのが好ましい。
【００３８】
また、遷移金属触媒成分は３−メチル−１−ペンテンまたは４−メチル−１−ペンテンなどのα−オレフィンと予備重合した固体触媒成分として用いることが好ましい。予備重合は、遷移金属触媒成分１ｇ当たり、上記のα−オレフィンを通常０．１〜１０００ｇ、好ましくは０．３〜５００ｇ、より好ましくは１〜２００ｇの量で重合させて行う。また、予備重合は、４−メチル−１−ペンテンの重合における反応系内の触媒濃度よりも高い触媒濃度で行うことができる。
【００３９】
本発明では、４−メチル−１−ペンテン系重合体を製造するに際し、溶解重合および懸濁重合（スラリー重合）などの液相重合法が好ましく用いられるが、さらに好ましくは懸濁重合（スラリー重合）法が用いられる。
【００４０】
また、本重合時に水素を用いれば、得られる重合体の分子量を調節することができ、メルトフローレートの大きい重合体が得られる。
【００４１】
さらに、本重合時に用いる固体状チタン触媒に含まれる電子供与体の種類を選定することにより、得られる重合体の立体規則性を調整することが可能となり、これにより、重合体の融点の調整が可能となる。
【００４２】
本発明において、オレフィンの重合温度および重合圧力は、重合方法および重合するモノマーの種類により異なるが、重合温度は、通常１０〜２００℃、好ましくは３０〜１５０℃に、重合圧力は、通常常圧〜５ＭＰａ−Ｇ、好ましくは０．０５〜４ＭＰａ−Ｇに設定される。
〔４−メチル−１−ペンテン系重合体を含む樹脂組成物（Ａ）〕
本発明における４−メチル−１−ペンテン系重合体を含む樹脂組成物（Ａ）は、好ましくは４−メチル−１−ペンテン系重合体を９０〜１００重量％、より好ましくは、９２〜９８重量％さらに好ましくは９４〜９６重量％を含む。（なお、樹脂組成物全体を１００重量％とする）
本発明の４−メチル−１−ペンテン系重合体を含む樹脂組成物（Ａ）は、本発明の目的を損なわない範囲で、他の任意成分を含んでいてもよい。かかる任意成分としては、４−メチル−１−ペンテン系重合体以外の他のオレフィン重合体、任意の抗菌剤、顔料および各種添加剤などが挙げられる。
【００４３】
４−メチル−１−ペンテン系重合体以外の他のオレフィン重合体としては、特に制限はないが、エチレンおよび炭素原子数３〜２０のオレフィンの重合体が挙げられる。具体的には、エチレン重合体やプロピレン重合体、エチレン−α−オレフィン共重合体などが挙げられる。これらのオレフィン重合体の添加量は樹脂組成物（Ａ）全体に対して、通常１０重量％以下、好ましくは０．１〜５．０重量％である。
【００４４】
抗菌剤の添加は、ヌメリの本質的原因である微生物の増殖を、さらに抑制するために添加してもよい。抗菌剤としては、特に制限はないが、無機系抗菌剤（銀ゼオライト、酸化銀、酸化亜鉛）や、有機系抗菌剤（二トリル系化合物、イミダゾ−ル系化合物、フェノールエーテル系化合物、ピリジン系化合物、ハロゲン化フェノール、有機ヨウ素）などが挙げられる。これらの抗菌剤の添加量は、樹脂組成物（Ａ）全体に対して、通常５重量％以下、好ましくは０．１〜３．０重量％である。また、抗菌性を付与する一手法として、銅や銅合金などの金属繊維を含ませてもよい。
【００４５】
また、容器本体は、４−メチル−１−ペンテン系重合体の特性を活かして透明であってもよいが、着色していてもよく、着色方法としては、顔料および染料などを添加することが挙げられる。かかる顔料としては、無機含量（酸化チタン、酸化鉄、酸化クロム、硫化カドミウム等）、有機顔料（アゾレーキ系、チオインジゴ系、フタロシアニン系、アントラキノン系）が挙げられる。染料としてはアゾ系、アントラキノン系、トリフェニルメタン系等が挙げられる。これら顔料および染料の添加量は、樹脂組成物（Ａ）全体に対して、通常５重量％以下、好ましくは０．１〜３．０重量％である。
【００４６】
その他任意成分としての各種添加剤としては、充填剤、滑剤、可塑剤、離型剤、酸化防止剤、難燃剤、紫外線吸収剤、界面活性剤、帯電防止剤、耐候安定剤、耐熱安定剤、スリップ防止剤、アンチブロッキング剤、発泡剤、結晶化助剤、防曇剤、（透明）核剤、老化防止剤、塩酸吸収剤、衝撃改良剤、架橋剤、共架橋剤、架橋助剤、粘着剤、軟化剤、加工助剤など、公知の各種添加剤が挙げられ、添加量は、それぞれ、樹脂組成物（Ａ）全体に対して、０．１〜３０重量％であることが好ましい。
〔本発明の排水口目皿／バスケット〕
本発明の排水口目皿／バスケットにおいて、水流を極力阻害せずに生ゴミなどを止めおくために、底部および／または側面部は、適切なサイズの小孔（たとえば図面における２）あるいは、メッシュ（図面における３）などを有する多孔構造や網目構造である必要があるが、小孔の形状は特に制約はなく、円形や長方形、曲線状（たとえば螺旋状）いずれであっても構わない。また、メッシュの素材は、樹脂、金属など特に制約はないが、清潔性を保ちやすいという観点から、抗菌性金属（銅や銅合金など）あるいは本体容器と同じ４−メチル−１−ペンテン系重合体を含む樹脂組成物（Ａ）が好ましく、上述の生産性や、汚れの落ちやすさなども考慮すると、４−メチル−１−ペンテン系重合体を含む樹脂組成物（Ａ）が特に好ましい。排水口目皿／バスケットの実用面における利便性を向上させるために取手（例えば、図面における４）を取り付ける場合は、素材は問わないが、メッシュの素材と同様の観点から、抗菌性金属（銅や銅合金など）あるいは本体容器と同じ４−メチル−１−ペンテン系重合体を含む樹脂組成物（Ａ）が好ましく、４−メチル−１−ペンテン系重合体を含む樹脂組成物（Ａ）が特に好ましい。
【００４７】
排水口目皿／バスケットの容器本体の製造方法としては、射出成形などが挙げられる。容器本体（図面における１）と、他の部品（例えば、図面におけるメッシュ３）を別々に製造して、後に組み合わせてもよいが、生産性の観点からは、側面部や底部も容器本体と同じ素材、すなわち４−メチル−１−ペンテン系重合体を含む樹脂組成物（Ａ）を用いて一体成形することが好ましい。また、排水口目皿／バスケットの表面に抗菌性などの効果をさらに高めるために、抗菌剤などの添加を施してもよい。
【００４８】
また、水流を確保しつつ、排水管詰まりの原因となるゴミの除去する機能を効果的に発揮せしめるために、浅底の排水口目皿を２つ以上積層させてもよい。２つ以上の排水口目皿は、物理的に結合していなくてもよい（単純に積み重ねただけでもよい）し、簡易的（取り外しが容易）に結合せてもよい。簡易的に結合させる方法としては、図６〜８における係止具５を介して結合できるようにしてもよいし、図９に例示させるように、排水口目皿のサイズが異なるものが結合できるようにしてもよい。
【００４９】
積層させる排水口目皿の数は、各家庭の排水口の深さなどに応じて適宜調整できるので汎用性の点から好ましい。このような排水口目皿を積層させた排水口バスケットには、
（１）最上層の排水口目皿のみを、頻繁に取り外し・清掃することもできる
（２）排水口バスケット全体を清掃するときに、排水口目皿ごとに分解して清掃できる
ため、いわゆるフィルター機能を多層にすることにより、排水管詰まりを効果的に抑制できるだけでなく、清掃負担も軽減させることができる利点がある。
【００５０】
また、排水口目皿を２つ以上積層する実施態様においては、排水口目皿がほぼ同径（排水口に設置したときに上から見たときの形状がほぼ同じこと，例えば図６〜図８の態様）であってもよいし、異なっていてもよい（例えば図９の態様）。
【００５１】
いずれの組み合わせが好ましいかは、使用する排水口の構造に依存することが多く、比較的深底の排水口バスケットを設置する構造の排水口の場合には、ほぼ同径のもの同士を積層させたほうが、少ない数の排水口目皿で所望の高さ（深底）に調整することができる上に、分解して清掃作業した後に組み立て作業において、積層させる順番を意識せずにすむ。一方、比較的浅底の目皿しか設置できない構造の排水口の場合には、積層させても高くなりにくい（深底になりにくい）ように、径の異なる排水口目皿を組み合わせる（例えば図９）ことで、２つ以上の排水口目皿を積層させても使用することができる。
【００５２】
４−メチル−１−ペンテン系重合体を含む樹脂組成物（Ａ）は、密度が低く、また剥離性、耐薬品性、耐熱性などにも優れる４−メチル−１−ペンテン系重合体を上述のとおり主成分としている。このため、本発明の排水口バスケットは、人体に安全であり、かつヌメリなどの汚れを容易に落とすことができる。さらに耐薬品性に優れ、かつ錆びないという特徴を有する。
【実施例】
【００５３】
以下、実施例を挙げて、本発明をさらに具体的に説明する。ただし、本発明はこれらの実施例等によってなんら制限されるものではない。
【００５４】
また、実施例において測定した物性は下記の方法に従って実施した。
［極限粘度［η］］
移動粘度計（離合社製、タイプＶＮＲ０５３Ｕ型）を用い、樹脂０．２５〜０．２７ｇを２５ｍｌのデカリンに溶解させたものを試料とした。そして、ＡＳＴＭ  Ｊ１６０１に準じ、１３５℃にて試料の比粘度ηＳＰを測定し、これと濃度との比を濃度０に外挿して極限粘度［η］を求めた。
〔合成例１〕
固体触媒成分の調製
無水塩化マグネシウム７５０ｇ、デカン２８００ｇおよび２−エチルヘキシルアルコ−ル３０８０ｇを１３０℃で３時間加熱反応させて均一溶液とした。その後、この溶液中に２−イソブチル−２−イソプロピル−１，３−ジメトキシプロパン２２０ｍｌを添加し、さらに１００℃にて１時間攪拌混合した。得られた均一溶液を室温まで冷却した後、この均一溶液３０００ｍｌを、−２０℃に保持した四塩化チタン８００ｍｌ中に、攪拌下４５分間にわたって全量滴下挿入した。滴下挿入終了後、この混合液の温度を４．５時間かけて１１０℃に昇温し、１１０℃に達したところで２−イソブチル−２−イソプロピル−１，３−ジメトキシプロパン５．２ｍｌを添加し、２時間同温度（１１０℃）にて攪拌した。２時間の反応終了後、熱濾過にて固体部を採取し、この固体部を１０００ｍｌの四塩化チタンにて再懸濁させた後、再び１１０℃で２時間、加熱反応させた。反応終了後、再び熱濾過にて固体部を採取し、９０℃デカンおよびヘキサンで洗液中に遊離のチタン化合物が検出されなくなるまで充分洗浄した。以上の操作によって調製した固体状チタン触媒成分をデカンスラリーとして保存した。この固体状チタン触媒成分の一部を、触媒組成を調べる目的で乾燥させた。得られた固体状チタン触媒成分の組成は、チタン３．０質量％、マグネシウム１７．０質量％、塩素５７質量％、２−イソブチル−２−イソプロピル−１，３−ジメトキシプロパン１８．８質量％、および２−エチルヘキシルアルコ−ル１．３質量％であった。
〔合成例２〕４−メチル−１−ペンテン単独重合体（Ａ−１）の製造
内容積１５０リットルの攪拌機付きのＳＵＳ製重合槽に、窒素雰囲気下、デカン１００リットル、４−メチル−１−ペンテン２７ｋｇ、水素６．７５リットル、トリエチルアルミニウム６７．５ミリモルおよび合成例１で得られた固体チタン触媒成分をＴｉ原子換算で０．２７モルを加えて、重合槽内を６０℃に昇温し、その温度を維持した。重合時間６時間経過後、重合槽からパウダーを取り出し、ろ過・洗浄した後、乾燥して４−メチル−１−ペンテン単独重合体（Ａ−１）を得た。得られた重合体（Ａ−１）の収量は２６ｋｇであり、その極限粘度［η］は、３．５ｄｌ／ｇであった。
〔合成例３〕４−メチル−１−ペンテン共重合体（Ｂ−１）の製造
内容積１５０リットルの攪拌機付きのＳＵＳ製重合槽に、窒素雰囲気下、デカン１００リットル、４−メチル−１−ペンテン２７ｋｇ、デセン−１  ５７０ｇ、水素６．７５リットル、トリエチルアルミニウム６７．５ミリモルおよび合成例１で得られた固体チタン触媒成分をＴｉ原子換算で０．２７モルを加えて、重合槽内を６０℃に昇温し、その温度を維持した。重合時間６時間経過後、重合槽からパウダーを取り出し、ろ過・洗浄した後、乾燥して４−メチル−１−ペンテン共重合体（Ｂ−１）を得た。得られた重合体（Ｂ−１）の収量は２６ｋｇであり、デセン−１含有量は１．２７ｍｏｌ％であった。また、前述と同様に測定された共重合体（Ｂ−１）の極限粘度［η］は、３．５ｄｌ／ｇであった。
［合成例４］４−メチル−１−ペンテン共重合体（Ｂ−２）の製造
合成例３の共重合体（Ｂ−１）の合成において、デセン−１の添加量を１６０ｇとして、重合体（Ｂ−１）中のデセン−１含有量が０．３モル％である４−メチル−１−ペンテン共重合体（Ｂ−２）を得た。
［合成例５］４−メチル−１−ペンテン共重合体（Ｂ−３）の製造
内容積１５０リットルの攪拌機付きのＳＵＳ製重合槽に、窒素雰囲気下、デカン１００リットル、４−メチル−１−ペンテン２７ｋｇ、ヘキサデセン−１とオクタデセン−１との混合物１０８０ｇ、水素６．７５リットル、トリエチルアルミニウム６７．５ミリモルおよび合成例１で得られた固体チタン触媒成分をＴｉ原子換算で０．２７モルを加えて、重合槽内を６０℃に昇温し、その温度を維持した。重合時間６時間経過後、重合槽からパウダーを取り出し、ろ過・洗浄した後、乾燥して４−メチル−１−ペンテン共重合体（Ｂ−３）を得た。得られた共重合体（Ｂ−３）の収量は２６ｋｇであり、ヘキサデセン−１とオクタデセン−１の合計含有量は、１．４モル％であった。また、共重合体（Ｂ−３）の極限粘度［η］は、３．４ｄｌ／ｇであった。
［実施例１］
合成例２で得られた４−メチル−１−ペンテン単独重合体（Ａ−１）を用い、名機製作所（株）製・７０トン射出成形機（Ｍ７０Ｂ）を用い、シリンダ温度２８０℃、金型温度５０℃の射出条件で、排水口目皿１を作成した。得られた排水口目皿１は、一般家庭の流し台に設置し、ぬめり付着、及び、変色状況について試験した。試験条件は、排水口目皿に溜まったゴミは捨てることとし、スポンジ等でのぬめり除去は行わず、２ヶ月間継続使用した。その結果、若干の変色は見られたものの、ぬめりがほとんど発生しなかった。
［実施例２］
合成例３で得られた４−メチル−１−ペンテン共重合体（Ｂ−１）を用い、実施例１と同様の方法で射出成形を行い、排水口目皿２を作成した。得られた排水口目皿２は、一般家庭の流し台に設置し、ぬめり付着、及び、変色状況について試験した。試験条件は、排水口目皿に溜まったゴミは捨てることとし、スポンジ等でのぬめり除去は行わず、２ヶ月間継続使用した。その結果、若干の変色は見られたものの、ぬめりがほとんど発生しなかった。
［実施例３］
合成例４で得られた４−メチル−１−ペンテン共重合体（Ｂ−２）を用い、実施例１と同様の方法で射出成形を行い、排水口目皿３を作成した。得られた排水口目皿３は、一般家庭の流し台に設置し、ぬめり付着、及び、変色状況について試験した。試験条件は、排水口目皿に溜まったゴミは捨てることとし、スポンジ等でのぬめり除去は行わず、２ヶ月間継続使用した。その結果、若干の変色は見られたものの、ぬめりがほとんど発生しなかった。
［実施例４］
合成例５で得られた４−メチル−１−ペンテン共重合体（Ｂ−３）を用い、実施例１と同様の方法で射出成形を行い、排水口目皿４を作成した。得られた排水口目皿４は、一般家庭の流し台に設置し、ぬめり付着、及び、変色状況について試験した。試験条件は、排水口目皿に溜まったゴミは捨てることとし、スポンジ等でのぬめり除去は行わず、２ヶ月間継続使用した。その結果、若干の変色は見られたものの、ぬめりがほとんど発生しなかった。
［比較例１］
比較例として、汎用ポリプロピレンで作製した排水口目皿も用意し同様の試験を実施した。その結果、実施例１〜４の結果とは異なり、黒カビによる外観不良が見られ、ぬめりが発生した。
【産業上の利用可能性】
【００５５】
本発明は、人体に安全で、かつ汚れ落としが容易な排水口バスケットを製造することができる。また軽量性、耐薬品性にも優れ、錆びないという利点も有する。本発明は、特に、台所の流しの排水口目皿および風呂場の排水口目皿などの生活用品分野において非常に有用である。
【符号の説明】
【００５６】
１    容器本体
２    小孔
３    メッシュ
４    取手
５    係止具
【図３】
2014080790.tif 000003
【図４】
2014080790.tif 000004
【図５】
2014080790.tif 000005
【図６】
2014080790.tif 000006
【図１】
2014080790.tif 000007
【図２】
2014080790.tif 000008
【図７】
2014080790.tif 000009